(57)【要約】【課題】安定した耐候性を有する化粧シートを提供する。【解決手段】化粧シート１の最表面側に位置するトップコート層２に、ｐＫａが４．０から７．０の光安定剤と、光を照射したときのｐＫａが−４．５から−５．５である紫外線吸収剤を含有している。【選択図】図１
2019030998.tif 000002
【特許請求の範囲】
【請求項１】
複数の樹脂層からなる積層体であって、
上記積層体の最表面側に位置するトップコート層に、ｐＫａが４．０から７．０の光安定剤と、光を照射したときのｐＫａが−４．５から−５．５である紫外線吸収剤とが含有していることを特徴とする積層体。
【請求項２】
上記光安定剤は、アミノエーテル基を有し分子量が６００以上のヒンダードアミン系光安定剤であることを特徴とする請求項１に記載した積層体。
【請求項３】
上記紫外線吸収剤は、トリアジン骨格もしくはベンゾトリアゾール骨格を有し、分子量が４００以上であることを特徴とする請求項１又は請求項２に記載した積層体。
【請求項４】
上記トップコート層は、無機粒子からなる光沢調整剤を含むことを特徴とする請求項１〜請求項３のいずれか１項に記載した積層体。
【請求項５】
上記トップコート層は、熱硬化層と上記熱硬化層の上に形成された光硬化層とを備えることを特徴とする請求項１〜請求項４のいずれか１項に記載した積層体。
【請求項６】
樹脂の主成分がオレフィン系樹脂であり、且つｐＫａが７．０以下の化合物を、樹脂材料１００質量部に対して０．３質量部以上含有した樹脂層であるオレフィン樹脂層を有し、
上記トップコート層は、上記オレフィン樹脂層の上に形成されていることを特徴とする請求項１〜請求項５のいずれか１項に記載した積層体。
【請求項７】
請求項１〜請求項６のいずれか１項に記載した積層体を備えた化粧シート。
【発明の詳細な説明】
【技術分野】
【０００１】
本発明は、樹脂フィルムなどの樹脂製の積層体、およびこれを用いた建築内装材、玄関ドアなどの建築外装部材、建具の表面、家電品の表面材等に用いられる化粧シートに関する。
【背景技術】
【０００２】
近年、塩化ビニル製化粧シートに替わる化粧シートとして、オレフィン系樹脂を使用した化粧シートが多く提案されている。これらの化粧シートは、住宅や公共施設の建築内装材、玄関ドアなどの建築外装部材、建具の表面、家電品の表面材の保護に用いられる。そのため、日々直射日光や風雨に曝されることになり、極めて高い耐候性が要求される（特許文献１参照）。
特許文献１に記載の化粧シートは、光安定剤や紫外線吸収剤などをトップコート層に配合することで、耐候性向上を図っている。しかし、長期の使用により、トップコート層からブリードアウトすることで、光安定剤や紫外線吸収剤が消失することや酸素や光により各材料の化学構造が破壊されることで機能が消失することが知られている。
【先行技術文献】
【特許文献】
【０００３】
【特許文献１】特許第４０３２８２９号公報
【発明の概要】
【発明が解決しようとする課題】
【０００４】
しかし、トップコート層などの対象とする樹脂層に対し十分な耐候性が得られる量の紫外線吸収剤や光安定剤を含有させようとすると、樹脂層を構成する樹脂組成物中において配合した紫外線吸収剤や光安定剤の凝集が生じる場合がある。
さらに、樹脂組成物中において紫外線吸収剤や光安定剤の化学構造が壊れ、低分子化することで、樹脂層の表面から紫外線吸収剤や光安定剤が分解した成分が浮き出す、所謂ブリードアウトが発生しやすくなる。そして、他の樹脂層との密着性が低下するなどの問題が発生する。さらには、表層に浮き出て、べたつき等の問題を生じることとなる。
【０００５】
本発明においては、上記のような点に着目してなされたもので、安定した耐候性を有する化粧シートを提供することを目的とする。
【課題を解決するための手段】
【０００６】
本発明らは、経時的な紫外線吸収剤および光安定剤の分解を防ぎ、長期にわたって品質を低下させずに利用することを可能とする条件を種々検討して、好適なトップコート層の条件を見出した。
課題を解決するために、本発明の第１の態様の積層体は、複数の樹脂層からなる積層体であって、上記積層体の最表面側に位置するトップコート層に、ｐＫａが４．０から７．０の光安定剤と、光を照射したときのｐＫａが−４．５から−５．５である紫外線吸収剤とが含有していることを特徴とする。
また、本発明の第１の態様の化粧シートは、上記の積層体を備えることを特徴とする。
【発明の効果】
【０００７】
本発明の一態様によれば、上記構成の積層体を用いることで、長期間に亘って安定した耐候性を有する化粧シートを提供することが可能となる。
ここで、上記光安定剤を、アミノエーテル基を有し且つ分子量が６００以上のヒンダードアミン系とするか、または、上記紫外線吸収剤を、トリアジン骨格もしくはベンゾトリアゾール骨格を有し且つ分子量が４００以上とすることで、さらに耐候性が向上した化粧シートを提供することができる。
【図面の簡単な説明】
【０００８】
【図１】本発明に基づく実施形態に係る積層体を説明する断面図である。
【発明を実施するための形態】
【０００９】
本発明の実施形態について図面を参照しつつ説明する。
ここで、図１に示す構成は模式的なものであり、厚さと平面寸法との関係、各層の厚さの比率等は現実のものとは異なる。また、以下に示す実施形態は、本発明の技術的思想を具体化するための構成を例示するものであって、本発明の技術的思想は、構成部品の材質、形状、構造等が下記のものに限定されるものでない。本発明の技術的思想は、特許請求の範囲に記載された請求項が規定する技術的範囲内において、種々の変更を加えることができる。
【００１０】
本実施形態の化粧シート１は、図１に示すように、基材層を構成する原反層６の上にインキ層５、接着剤層４、表面保護層である透明樹脂層３及びトップコート層２がこの順に配置されて構成されている。透明樹脂層３の上面には凹凸模様を構成するエンボス模様３ａが形成されている。凹凸模様は、エンボス以外の方法で形成されても良い。透明樹脂層３はオレフィン樹脂層により構成される。なお、図１の例では、接着性を向上させるために、透明樹脂層３と接着剤層４との間に接着性樹脂層７が設けられているが、接着性樹脂層７は設けなくても良い。
【００１１】
この化粧シート１は、例えば、原反層６の一方の面にインキ層５が形成されてなる原反樹脂シートに接着剤層４を形成して第１の積層体とすると共に、透明樹脂層３と接着性樹脂層７とを共押しした樹脂シートに、紫外線吸収剤と光安定剤を含有するトップコート層２を形成して第２の積層体とし、第１の積層体と第２の積層体とをドライラミネートまたは押出ラミネートなどで貼り合わせることによって製造される。
各層の詳細を以下に説明する。
【００１２】
＜トップコート層＞
化粧シート１の最表層には、表面の保護や艶の調整としての役割を果たすトップコート層２が設けられている。上記トップコート層２には、紫外線吸収剤及び光安定剤が配合されている。
ここで、図１では、トップコート層２が透明樹脂層３の全面に対し、透明樹脂層３の表面に沿って形成される場合を例示しているがこれに限定されない。トップコート層２は、透明樹脂層３に形成されたエンボス模様３ａの凹部に対して、樹脂組成物を塗布し、塗液をスキージなどで掻き取ることで、凹部のみに当該樹脂組成物を埋め込むワイピングによって埋設されて設けられてもよい。又、トップコート層２の表面が、エンボス模様３ａの凹部に関係なく、平坦であっても良い。トップコート層２は、少なくともエンボス模様３ａの凹部に埋め込まれて設けられていればよく、エンボス模様３ａを形成することにより層厚が薄くなっている凹部においても、埋設されたトップコート層２によって高い耐候性を維持することができる。なお、透明樹脂層３の全面を覆うようにトップコート層２を設けることで、より優れた耐候性を備えた化粧シート１を提供することができる。
【００１３】
（樹脂材料）
トップコート層２の主成分の樹脂材料としては、ポリウレタン系、アクリルシリコン系、フッ素系、エポキシ系、ビニル系、ポリエステル系、メラミン系、アミノアルキッド系、尿素系などの樹脂材料から適宜選択して用いることができる。樹脂材料の形態は、水性、エマルジョン、溶剤系など特に限定されるものではない。硬化法についても１液タイプ、２液タイプ、紫外線硬化法など適宜選択して行うことができる。
ここで、本明細書における主成分とは、対象の層を構成する材料の７０質量％以上、好ましくは９０質量％以上含まれる樹脂材料を指す。
【００１４】
トップコート層２の主成分として用いる樹脂材料としては、イソシアネートを用いたウレタン系のものが作業性、価格、樹脂自体の凝集力などの観点から好適である。イソシアネートには、トリレンジイソシアネート（ＴＤＩ）、キシリレンジイソシアネート（ＸＤＩ）、ヘキサメチレンジイソシアネート（ＨＭＤＩ）、ジフェニルメタンジイソシアネート（ＭＤＩ）、リジンジイソシアネート（ＬＤＩ）、イソホロンジイソシアネート（ＩＰＤＩ）、ビス（イソシアネートメチル）シクロヘキサン（ＨＸＤＩ）、トリメチルヘキサメチレンジイソシアネート（ＴＭＤＩ）などの誘導体であるアダクト体、ビュレット体、イソシアヌレート体などの硬化剤より適宜選定して用いることができるが、耐候性を考慮すると、直鎖状の分子構造を有するヘキサメチレンジイソシアネート（ＨＭＤＩ）もしくはイソホロンジイソシアネート（ＩＰＤＩ）をベースとする硬化剤が好適である。
【００１５】
この他にも、表面硬度の向上を図る場合には、紫外線や電子線などの活性エネルギー線で硬化する樹脂を用いることが好ましい。主な材料として、各種モノマーや市販されているオリゴマーなど、公知のものを用いることができるが、ペンタエリスリトールトリアクリレート（ＰＥＴ３Ａ）、ペンタエリスリトールテトラアクリレート（ＰＥＴ４Ａ）、トリメチロールプロパントリアクリレート（ＴＭＰＴＡ）、ジペンタエリスリトールヘキサアクリレート（ＤＰＨＡ）等の多官能モノマーや、紫光ＵＶ−１７００Ｂ（日本合成化学製）のような多官能オリゴマー、もしくはこれらの混合物を用いることが好ましい。
【００１６】
なお、これらの樹脂は相互に組み合わせて用いることが可能であり、例えば、熱硬化型と光硬化型とのハイブリッド型とすることにより、表面硬度の向上、硬化収縮の抑制および密着性の向上を図ることができる。
またこのとき、トップコート層２を複数の層、例えば、熱硬化樹脂を主成分とした熱硬化層と、紫外線硬化樹脂などの光硬化樹脂を主成分とした光硬化層の２層から構成しても良い。このように２層の硬化層から構成することで、化粧シート１の表面硬度を向上することができる。このとき、光硬化層を表層側とすることが好ましい。
【００１７】
（光安定剤及び紫外線吸収剤）
本実施形態では、トップコート層２は、ｐＫａが４．０から７．０の光安定剤と、光を照射したときのｐＫａが−４．５から−５．５の紫外線吸収剤を含有する。
ここで、トップコート層２が複数の層で構成される場合には、その複数の層のうちの１以上の層に対して、ｐＫａが４．０から７．０の光安定剤と、光を照射したときのｐＫａが−４．５から−５．５である紫外線吸収剤とを含有させる。またこのとき、その他の層には、ｐＫａが４．０から７．０の光安定剤、又は光を照射したときのｐＫａが−４．５から−５．５である紫外線吸収剤の一方を含有させることが好ましい。
【００１８】
また、トップコート層２を上述のように熱硬化層と光硬化層の２層で構成した場合には、上記の紫外線吸収剤及び光安定剤を熱硬化層側に配合することが好ましい。
本実施形態においては、紫外線吸収剤や光安定剤の配合量は、それを配合する層において、樹脂材料１００質量部に対し、紫外線吸収剤が１．０から１５．０質量部、光安定剤が０．１から５．０質量部の割合で含有されている。
光安定剤は、アミノエーテル基を有し分子量が６００以上のヒンダードアミン系光安定剤であることが好ましい。光安定剤の分子量は、例えば数平均分子量で測定すればよい。
【００１９】
上記の光安定剤の数平均分子量を測定する方法は特に限定されないが、ゲル浸透クロマトグラフィーを用いることが好ましい。そのＧＰＣの測定装置については特に限定されるものではないが、ＧＰＣカラムの充填材はポリスチレンゲルが好ましく、溶離液としてはテトラヒドロフラン（ＴＨＦ）を用いることが好ましい。また、ＧＰＣの標準物質にはポリスチレンポリマーを用いれば良い。
もっとも、上記の光安定剤が単体で構成されている場合、その構造が既知であれば、光安定剤の分子量は、構造式から算出される値を用いてもよい。
【００２０】
紫外線吸収剤は、トリアジン骨格もしくはベンゾトリアゾール骨格を有し分子量が４００以上である紫外線吸収剤であることが好ましい。紫外線吸収剤の分子量は、その構造式から算出しても良いし、公知の方法で測定した数平均分子量であっても良い。
例えば、紫外線吸収剤は、下記ヒドロキシフェニルトリアジン骨格を有する化合物（１）またはベンゾトリアゾール骨格を有する化合物（２）であり、これらは極大吸収を２７０ｎｍから４００ｎｍに有する化合物が好ましい。上記の紫外線吸収剤は、光を吸収することで励起し、骨格に応じて、分子内で水素原子の移動が生じる。基底状態には、熱を放出して戻ることができる。これらは、それぞれ、反応式（３）、反応式（４）で示すことができる。
【００２１】
【化１】
2019030998.tif 000003
【００２２】
【化２】
2019030998.tif 000004
【００２３】
【化３】
2019030998.tif 000005
【００２４】
【化４】
2019030998.tif 000006
【００２５】
上記ヒドロキシフェニルトリアジン骨格を有する化合物の例としては、２−（２−ヒドロキシ−４−オクトキシフェニル）−４，６−ビス（２，４−ジメチルフェニル）−ｓ−トリアジン、２−（２−ヒドロキシ−４−ヘキシルオキシフェニル）−４，６−ジフェニル−ｓ−トリアジン、２−（２−ヒドロキシ−４−プロポキシ−５−メチルフェニル）−４，６−ビス（２，４−ジメチルフェニル）−ｓ−トリアジン、２−［２−ヒドロキシ−４−（３−ドデシルオキシ−２−ヒドロキシプロピルオキシ）フェニル］−４，６−ビス（２，４−ジメチルフェニル）−ｓ−トリアジン、２−［２−ヒドロキシ−４−（３−トリデシルオキシ−２−ヒドロキシプロピルオキシ）フェニル］−４，６−ビス（２，４−ジメチルフェニル）−ｓ−トリアジン、２−［２−ヒドロキシ−４−［３−（２−エチルヘキシルオキシ）−２−ヒドロキシプロピルオキシ］フェニル］−４，６−ビス（２，４−ジメチルフェニル）−ｓ−トリアジン、２−（２−ヒドロキシ−４−ヘキシルオキシフェニル）−４，６−ジビフェニル−ｓ−トリアジン、２−［２−ヒドロキシ−４−［１−（ｉ−オクチルオキシカルボニル）エチルオキシ］フェニル］−４，６−ジビフェニル−ｓ−トリアジン、２，４−ビス（２−ヒドロキシ−４−オクトキシフェニル）−６−（２，４−ジメチルフェニル）−ｓ−トリアジン、２，４−ビス（４−ブトキシ−２−ヒドロキシフェニル）−６−（２，４−ジブトキシフェニル）−ｓ−トリアジン、２，４，６−トリス（２−ヒドロキシ−４−オクトキシフェニル）−ｓ−トリアジン、２，４−ビス（２，４−ジメチルフェニル）−６−（２−ヒドロキシ−４−ｎ−オクチルオキシフェニル）−１，３，５−トリアジン（商品名ＣＹＡＳＯＲＢ（登録商標）ＵＶ−１１６４）、２，４，６−トリス（２−ヒドロキシ−４−ヘキシルオキシ−３−メチルフェニル）−１，３，５−トリアジン（商品名ＬＡ−Ｆ７０）が挙げられる。
【００２６】
また、上記ベンゾトリアゾール骨格を有する化合物の例としては、２−（２’−ヒドロキシ−５’−メチルフェニル）ベンゾトリアゾール、２−（２’−ヒドロキシ−５’−ｔ−ブチルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’，５’−ジ−ｔ−ブチルフェニル）−５−クロロベンゾトリアゾール、２−（２’−ヒドロキシ−３’−ｔ−ブチル−５’−（２−（オクチルオキシカルボニル）エチル）フェニル）−５−クロロベンゾトリアゾール、２−（２’−ヒドロキシ−３’−ドデシル−５’−メチルフェニル）−５−クロロベンゾトリアゾール、２−（２’−ヒドロキシ−３’，５’−ジ−ｔ−アミルフェニル）ベンゾトリアゾール、２−（２’−ヒドロキシ−５’−ｔ−オクチルフェニル）ベンゾトリアゾール、２−（２’−ヒドロキシ−３’，５’−ジ−（ジメチルベンジル）フェニル）ベンゾトリアゾール、２−（２’−ヒドロキシ−４’−オクチルオキシフェニル）ベンゾトリアゾール、２，２’−メチレン−ビス（２−（２’−ヒドロキシ−５’−ｔ−オクチルフェニル）ベンゾトリアゾール、２−（２’−ヒドロキシ−３’−（３，４，５，６−テトラヒドロフタルイミジルメチル）−５’−メチルベンジル）フェニル）ベンゾトリアゾール、２−（５−クロロ−２Ｈ−ベンゾトリアゾール−２−イル）−６−ｔｅｒｔ−ブチル−４−メチルフェノール（商品名ＬＡ−３６）、２−（５−クロロ−２−ベンゾトリアゾリル）−６−ｔｅｒｔ−ブチル−ｐ−クレゾール（商品名ｔｉｎｕｖｉｎ（登録商標）３２６）等が挙げられる。
【００２７】
そして、ベンゾトリアゾール系の紫外線吸収剤としては、２−（２’−ヒドロキシ−５’−メチルフェニル）ベンゾトリアゾール、２−（２’−ヒドロキシ−３’，５’−ジ第三ブチルフェニル）ベンゾトリアゾール、２−（２’−ヒドロキシ−３’，５’−ジ第三ブチルフェニル）−５−クロロベンゾトリアゾール、２−（２’−ヒドロキシ−３’−第三ブチル−５’−メチルフェニル）−５−クロロベンゾトリアゾール、２−（２’−ヒドロキシ−５’−第三オクチルフェニル）ベンゾトリアゾール、２−（２’−ヒドロキシ−３’，５’−ジクミルフェニル）ベンゾトリアゾール、２，２’−メチレンビス（４−第三オクチル−６−ベンゾトリアゾリル）フェノールなどが挙げられる。
【００２８】
トリアジン系の紫外線吸収剤としては、２−（２−ヒドロキシ−４−［１−オクチルオキシカルボニルエトキシ］フェニル）−４，６−ビス（４−フェニルフェニル）−１，３，５−トリアジン、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２，４−ビス［２−ヒドロキシ−４−ブトキシフェニル］−６−（２，４−ジブトキシフェニル）−１，３，５−トリアジン、２−［４−［（２−ヒドロキシ−３−トリデシルオキシプロピル）オキシ］−２−ヒドロキシフェニル］−４，６−ビス（２，４−ジメチルフェニル）−１，３，５−トリアジン、２−［４−［（２−ヒドロキシ−３−（２'−エチル）ヘキシル）オキシ］−２−ヒドロキシフェニル］−４，６−ビス（２，４−ジメチルフェニル）−１，３，５−トリアジンなどが挙げられる。
【００２９】
ベンゾフェノン系の紫外線吸収剤としては、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）などが挙げられる。
ベンゾエート系の紫外線吸収剤としては、フェニルサリシレート、レゾルシノールモノベンゾエート、２，４−ジ第三ブチルフェニル−３’，５’−ジ第三ブチル−４’−ヒドロキシベンゾエート、２，４−ジ第三アミルフェニル−３’，５’−ジ第三ブチル−４’−ヒドロキシベンゾエート、ヘキサデシル−３，５−ジ第三ブチル−４−ヒドロキシベンゾエートなどが挙げられる。
【００３０】
シアノアクリレート系の紫外線吸収剤としては、エチル−α−シアノ−β，β−ジフェニルアクリレート、メチル−２−シアノ−３−メチル−３−（ｐ−メトキシフェニル）アクリレートなどが挙げられる。
光安定剤は、下記ヒンダードアミン系の化合物（５）であり、上記ヒンダードアミン系の化合物は、反応式（６）の反応によりラジカルを捕捉することができる。
【００３１】
【化５】
2019030998.tif 000007
【００３２】
【化６】
2019030998.tif 000008
【００３３】
ヒンダードアミン系光安定剤としては、ビス（２，２，６，６−テトラメチルピペリジン−４−イル）セバケート；ビス（２，２，６，６−テトラメチルピペリジン−４−イル）スクシネート；ビス（１，２，２，６，６−ペンタメチルピペリジン−４−イル）セバケート；ビス（１−オクチルオキシ−２，２，６，６−テトラメチルピペリジン−４−イル）セバケート；ビス（１，２，２，６，６−ペンタメチルピペリジン−４−イル）ｎ−ブチル３，５−ジ−ｔｅｒｔ−ブチル４−ヒドロキシベンジルマロネート；１−（２−ヒドロキシエチル）−２，２，６，６−テトラメチル−４−ヒドロキシピペリジンおよびコハク酸の縮合物；２，２，６，６−テトラメチルピペリジン−４−イルステアレート；２，２，６，６−テトラメチルピペリジン−４−イルドデカネート；１，２，２，６，６−ペンタメチルピペリジン−４−イルステアレート；１，２，２，６，６−ペンタメチルピペリジン−４−イルドデカネート；Ｎ，Ｎ’−ビス（２，２，６，６−テトラメチルピペリジン−４−イル）ヘキサメチレンジアミンおよび４−ｔｅｒｔ−オクチルアミノ−２，６−ジクロロ−１，３，５−トリアジンの縮合物；トリス（２，２，６，６−テトラメチルピペリジン−４−イル）ニトリロトリアセテート；テトラキス（２，２，６，６−テトラメチルピペリジン−４−イル）−１，２，３，４−ブタンテトラカルボキシレート；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル２−（２−ヒドロキシ−３，５−ジ−ｔｅｒｔ−ブチルベンジル）マロン酸；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；Ｎ，Ｎ’−ビス（２，２，６，６−テトラメチルピペリジン−４−イル）ヘキサメチレンジアミンおよび４−モルホリノ２，６−ジクロロ−１，３，５−トリアジンの縮合物；２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物；２−クロロ−４，６−ビス（４−ｎ−ブチルアミノ−１，２，２，６，６−ペンタメチルピペリジル）−１，３，５−トリアジンおよび１，２−ビス−（３−アミノプロピルアミノ）エタンの縮合物；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；Ｎ，Ｎ’−ビス（２，２，６，６−テトラメチルピペリジン−４−イル）ヘキサメチレンジアミンおよび４−シクロヘキシルアミノ−２，６−ジクロロ−１，３，５−トリアジンの縮合物；１，２−ビス（３−アミノプロピルアミノ）エタン，２，４，６−トリクロロ−１，３，５−トリアジンおよび４−ブチルアミノ−２，２，６，６−テトラメチルピペリジンの縮合物；２−ウンデシル−７，７，９，９−テトラメチル−１−オキサ−３，８−ジアザ−４−オキソスピロ［４．５］デカン；オキソ−ピペランジニル−トリアジン；７，７，９，９−テトラメチル−２−シクロウンデシル−１−オキサ−３，８−ジアザ−４−オキソスピロ［４．５］デカンおよびエピクロロヒドリンの反応生成物等が挙げられる。
【００３４】
また、Ｎ−アルコキシヒンダードアミン系光安定剤として、テトラキス（２，２，６，６−テトラメチル−４−ピペリジル）ブタン−１，２，３，４−テトラカルボキシレート；１，２，３，４−ブタンテトラカルボン酸テトラキス（１，２，２，６，６−ペンタメチル−４−ピペリジニル）エステル；１，２，３，４−ブタンテトラカルボン酸１，２，２，６，６−ペンタメチル−４−ピペリジニルトリデシルエステル；１，２，３，４−ブタンテトラカルボン酸２，２，６，６−テトラメチル−４−ピペリジニルトリデシルエステル；１，２，３，４−ブタンテトラカルボン酸と２，２，６，６−テトラメチル−２，４，８，１０−テトラオキサスピロ［５．５］−ウンデカン３，９−ジエタノールの重合体の１，２，２，６，６−ペンタメチル−４−ピペリジニルエステル；１，２，３，４−ブタンテトラカルボン酸と２，２，６，６−テトラメチル−２，４，８，１０−テトラオキサスピロ［５．５］−ウンデカン３，９−ジエタノールの重合体の２，２，６，６−テトラメチル−４−ピペリジニルエステル；炭酸ビス（１−ウンデカンオキシ−２，２，６，６−テトラメチルピペリジン−４−イル）等が挙げられる。
【００３５】
また、ヒドロキシル置換Ｎ−アルコキシＨＡＬＳとして、１−（２−ヒドロキシ−２−メチルプロポキシ）−２，２，６，６−テトラメチル−４−ピペリジノール；１−（２−ヒドロキシ−２−メチルプロポキシ）−４−オクタデカノイルオキシ−２，２，６，６−テトラメチルピペリジン；１−（４−オクタデカノイルオキシ−２，２，６，６−テトラメチルピペリジン−１−イルオキシ）−２−オクタデカノイルオキシ−２−メチルプロパン；１−（２−ヒドロキシエチル）−２，２，６，６−テトラメチル−４−ピペリジノール；１−（２−ヒドロキシエチル）−２，２，６，６−テトラメチル−４−ピペリジノールおよびジメチルスクシネートの反応生成物等が挙げられる。
これらのヒンダードアミン系の光安定剤の中でも、市販されている代表的なものとして、例えば、ＢＡＳＦジャパン（株）製Ｔｉｎｕｖｉｎ  １２３、Ｔｉｎｕｖｉｎ  １５２、Ｔｉｎｕｖｉｎ  ＮＯＲ  ３７１  ＦＦ、Ｔｉｎｕｖｉｎ  ＸＴ８５０  ＦＦ、Ｔｉｎｕｖｉｎ  ＸＴ８５５  ＦＦ、ＴＩＮＵＶＩＮ  ５１００、ＴＩＮＵＶＩＮ  ６２２ＳＦ、Ｆｌａｍｅｓｔａｂ  ＮＯＲ  １１６  ＦＦ、（株）ＡＤＥＫＡ製アデカスタブＬＡ−８１などが挙げられる。これらは単独で用いても、２種以上を併用してもよい。
【００３６】
紫外線吸収剤をトップコート層２へ配合する場合、トップコート層２の主成分の樹脂１００質量部に対して、１．０質量部以上１５．０質量部以下配合することが好ましい。より好ましくは、２．５質量部以上８．０質量部以下である。紫外線吸収剤の配合量が１．０質量部よりも少ないと紫外線に対する樹脂の安定性の効果が低いおそれがある。一方、１５．０質量部よりも多いとブリードアウトが生じる可能性が高くなる。
光安定剤をトップコート層２へ配合する場合、トップコート層２の主成分の樹脂１００質量部に対して、それぞれ０．１質量部以上５．０質量部以下配合することが好ましい。より好ましくは、０．３質量部以上３．０質量部以下である。光安定剤の配合量が０．１質量部よりも少ないと発生したラジカルに対する樹脂の安定性の効果が低いおそれがある。一方、５．０質量部よりも多いとブリードアウトが生じる可能性が高くなる。
【００３７】
（その他配合物）
トップコート層２には、無機粒子からなる光沢調整剤を含むことが好ましい。その無機粒子としては、例えば、シリカ、クレー、炭酸カルシウム、硫酸バリウム、アルミナホワイト、水酸化アルミニウム、タルク、ベントナイト、酸化チタン等、コロイダルシリカ等で知られる無水ケイ酸、含水ケイ酸、含水ケイ酸カルシウム、含水ケイ酸アルミニウム等のホワイトカーボン、アルミナゾルなどが挙げられる。
無機粒子の粒子径は１μｍ以上２０μｍ以下であることが好ましい。より好ましくは、３μｍ以上１０μｍ以下である。粒子系が１μｍより小さいと光沢調整の効果が低いおそれがある。一方、２０μｍより大きいと、フィラーが欠落する可能性が高くなる。
上記無機粒子は、化粧シートの意匠（光沢度）に寄与するため、それに応じた量を配合する。配合量としては、トップコート層２の主成分の樹脂１００質量部に対して、通常、１質量部以上２０質量部以下の配合が一般的である。
【００３８】
＜透明樹脂層＞
透明樹脂層３は、トップコート層２の基材を構成し、インキ層５を設ける場合にはインキ層５を保護する保護層となる。透明樹脂層３の透明性は、インキ層５が視認可能なだけの透明性があれば良い。なお、積層体としては、最低限、透明樹脂層３とトップコート層２を備えていればよい。インキ層５を設けない場合には、透明樹脂層３は透明である必要はない。
透明樹脂層３は、樹脂の主成分がオレフィン系樹脂であり且つｐＫａが７．０以下の化合物を樹脂材料１００質量部に対して０．３質量部以上含有した樹脂層であることが好ましい。配合するｐＫａが７．０以下の化合物は、１５．０質量部以下が好ましい。
ｐＫａが７．０以下の化合物は、例えば上述のようなトップコート層２に配合するのと同じ光安定剤や紫外線吸収剤である。
【００３９】
本実施形態の透明樹脂層３では、図１のように、エンボス模様が形成されている。
エンボス模様３ａは、意匠性を向上させるために形成される。エンボス模様３ａは、トップコート層２を形成する前に、凹凸模様を有するエンボス版を用いて熱および圧力を付与することによってエンボス模様３ａを形成する方法や、押出機を用いて製膜する際に凹凸模様を有する冷却ロールを用いてシートの冷却と同時にエンボス模様３ａを形成する方法などによって形成することができる。
【００４０】
透明樹脂層３の主成分として用いる樹脂材料は、オレフィン系樹脂からなることが好適であり、ポリプロピレン、ポリエチレン、ポリブテンなどの他に、αオレフィン（例えば、プロピレン、１−ブテン、１−ペンテン、１−ヘキセン、１−ヘプテン、１−オクテン、１−ノネン、１−デセン、１−ウンデセン、１−ドデセン、トリデセン、１−テトラデセン、１−ペンタデセン、１−ヘキサデセン、１−ヘプタデセン、１−オクタデセン、１−ノナデセン、１−エイコセン、３−メチル−１−ブテン、３−メチル−１−ペンテン、３−エチル−１−ペンテン、４−メチル−１−ペンテン、４−メチル−１−ヘキセン、４、４−ジメチル−１−ペンテン、４−エチル−１−ヘキセン、３−エチル−１−ヘキセン、９−メチル−１−デセン、１１−メチル−１−ドデセン、１２−エチル−１−テトラデセンなど）を単独重合あるいは２種類以上を共重合させたものや、エチレン・酢酸ビニル共重合体、エチレン・ビニルアルコール共重合体、エチレン・メチルメタクリレート共重合体、エチレン・エチルメタクリレート共重合体、エチレン・ブチルメタクリレート共重合体、エチレン・メチルアクリレート共重合体、エチレン・エチルアクリレート共重合体、エチレン・ブチルアクリレート共重合体などのように、エチレンまたはαオレフィンとそれ以外のモノマーとを共重合させたものが挙げられる。また、化粧シート１の表面強度の向上を図る場合には、高結晶性のポリプロピレンを用いることが好ましい。
【００４１】
なお、透明樹脂層３を構成する樹脂組成物には、必要に応じて熱安定剤、光安定剤、ブロッキング防止剤、触媒捕捉剤、着色剤、光散乱剤および艶調整剤などの各種機能性添加剤を含有させてもよい。これらの各種機能性添加剤は、周知のものから適宜選択して用いることができる。
透明樹脂層３に対して非極性のポリプロピレンを用いた場合、当該透明樹脂層３と下面に配置される樹脂層との密着性が低い場合には、接着性樹脂層７を設けることが好ましい。接着性樹脂層７としては、ポリプロピレン、ポリエチレン、アクリル系などの樹脂に酸変性を施したものが好ましく、層厚は接着性や耐熱性の観点から２μｍ以上２０μｍ以下が望ましい。また、当該接着性樹脂層７は、接着強度向上の観点から、透明樹脂層３と共押出ラミネート法によって形成されることが好ましい。
【００４２】
＜インキ層及び接着剤層＞
透明樹脂層３の下面側には、図１に示すように、さらに下面側のインキ層５と透明樹脂層３との密着性を向上させるための接着剤層４が設けられている。
接着剤層４の材質は特に限定されるものではないが、アクリル系、ポリエステル系、ポリウレタン系、エポキシ系などから適宜選択して用いることができる。塗工方法は接着剤の粘度などに応じて適宜選択することができるが、一般的には、グラビアコートが用いられ、インキ層５が施された原反層６側にグラビアコートによって塗布された後、透明樹脂層３及び接着性樹脂層７とラミネートするようにされている。なお、接着剤層４は、透明樹脂層３とインキ層５との接着強度が十分に得られる場合には、省略することができる。
【００４３】
接着剤層４の下面側には、インキ層５が設けられている。インキ層５は、少なくとも光安定剤を含有することが好ましい。光安定剤としては、ヒンダードアミン系の材料を用いることが好ましい。インキ層５に対して光安定剤を含有させることにより、インキ層５を形成するバインダー樹脂自体や他層の樹脂劣化により発生したラジカルがインキ内の顔料の化学成分を還元することによる顔料の退色を抑制し、長期間に亘って色鮮やかな絵柄を保持することができる。
本実施形態のインキ層５は、絵柄模様層５ａとベタインキ層５ｂとを備える。そして、少なくとも絵柄模様層５ａに対し、上述の目的で光安定剤を含有している。また、絵柄模様層５ａの下面側にベタインキ層５ｂを設けることにより、隠蔽性をもたせることができる。
【００４４】
絵柄模様層５ａのインキには、バインダーとしての硝化綿、セルロース、塩化ビニル−酢酸ビニル共重合体、ポリビニルブチラール、ポリウレタン、アクリル、ポリエステル系などの単独もしくは各変性物から適宜選択して用いることができる。当該バインダーは、水性、溶剤系、エマルジョン系など特に限定されるものではなく、硬化方法についても、１液タイプでも硬化剤を使用した２液タイプでもよい。さらに、紫外線や電子線などの活性エネルギー線照射によりインキを硬化させる方法を用いてもよい。特に、一般的な方法は、ウレタン系のインキを用いるもので、イソシアネートによって硬化させる方法である。これらのバインダー以外には、通常のインキに含まれている顔料、染料などの着色剤、体質顔料、溶剤、各種添加剤などが含まれている。汎用性の高い顔料としては、縮合アゾ、不溶性アゾ、キナクリドン、イソインドリン、アンスラキノン、イミダゾロン、コバルト、フタロシアニン、カーボン、酸化チタン、酸化鉄、雲母などのパール類が挙げられる。
【００４５】
ベタインキ層５ｂにおいては、基本的には絵柄模様層５ａに用いるインキと同じ材料を用いることができるが、当該インキが透明な材料の場合には、不透明な顔料、酸化鉄、酸化チタンなどを用いることができる。この他にも、銀、銅、アルミなどの金属を配合することで隠蔽性をもたせることも可能である。一般的には、フレーク状のアルミが用いられる。なお、ベタインキ層５ｂが無くても良い。
これらのインキ層５は、原反層６に対して直接、グラビア印刷、オフセット印刷、スクリーン印刷、フレキソ印刷、静電印刷、インクジェット印刷などにより形成することができる。また、金属によって隠蔽性を付与する場合には、コンマコーター、ナイフコーター、リップコーター、金属蒸着あるいはスパッタ法などを用いることが好ましい。
なお、樹脂材料やインキが積層される界面に対しては、その接着性を考慮して、当該樹脂材料やインキを施す前に、積層される表面にコロナ処理、オゾン処理、プラズマ処理、電子線処理、紫外線処理、重クロム酸処理などの表面処理を施すことにより表面を活性化した後に積層工程を経ると層同士の接着性を向上させることができる。
【００４６】
＜原反層＞
インキ層５の下面側には、基材層となる原反層６が設けられている。原反層６は、薄葉紙、チタン紙、樹脂含浸紙などの紙、ポリエチレン、ポリプロピレン、ポリスチレン、ポリブチレン、ポリカーボネート、ポリエステル、ポリアミド、エチレン−酢酸ビニル共重合体、ポリビニルアルコール、アクリルなどの合成樹脂、あるいはこれら合成樹脂の発泡体、エチレン−プロピレン共重合ゴム、エチレン−プロピレン−ジエン共重合ゴム、スチレン−ブタジエン−スチレンブロック共重合ゴム、ポリウレタンなどのゴム、有機もしくは無機系の不織布、合成紙、アルミニウム、鉄、金、銀などの金属箔などから任意に選択することができる。
また、原反層６としてオレフィン系の樹脂を用いる場合には、表面が不活性な状態となっていることが多いので、原反層６と化粧シート１を貼り付ける基材（不図示）との間にプライマー層（不図示）を設けることが好ましい。この他にも、オレフィン系樹脂からなる原反層６と上記基材との接着性を向上させるために、原反層６の裏面に対して、コロナ処理、プラズマ処理、オゾン処理、電子線処理、紫外線処理または重クロム酸処理などが施されていることが好ましい。
【００４７】
なお、プライマー層としては、インキ層５と同じ材料を適用することができるが、化粧シート１をウェブ状で巻き取ることを考慮すると、ブロッキングを避けるとともに、接着剤との密着性を高めるために、シリカ、アルミナ、マグネシア、酸化チタンまたは硫酸バリウムなどの無機充填剤を含有させることが好ましい。
本実施形態の化粧シート１においては、原反層６は印刷作業性、コストなどを考慮して２０μｍ〜１５０μｍ、接着剤層４は１μｍ〜２０μｍ、透明樹脂層３は２０μｍ〜２００μｍ、トップコート層２は３μｍ〜２０μｍとすることが望ましく、化粧シート１の総厚は４５μｍ〜４００μｍの範囲内とすることが好適である。
【００４８】
＜作用その他について＞
紫外線吸収剤と光安定剤は分子間相互作用を必要とするため近接して存在するほうが好ましい。ここで、トリアジン骨格もしくはベンゾトリアゾール骨格の紫外線吸収剤とヒンダードアミン骨格の光安定剤を用いた場合の相互作用について見てみる。一般に紫外線吸収剤と光安定剤の分子間相互作用は、紫外線吸収剤の共役系と光安定剤のヒンダードアミン骨格の間で生じる。紫外線吸収剤は、光吸収した際に、トリアジン骨格もしくはベンゾトリアゾール骨格の窒素上に分子内水素結合を生じている存在確立が高い。言い換えると、ヒドロキシル基上の水素が解離しやすい状態にある。
【００４９】
そして、ｐＫａが７．０よりも大きい光安定剤を共存させることで、光を吸収し励起状態にある紫外線吸収剤は、光安定剤と酸塩基反応を経た、副反応を生じやすくなる。つまりは、紫外線吸収剤や光安定剤が本来生じている、上述の反応式（３）、反応式（４）及び反応式（６）の反応を経ることができず副反応が増加する。言い換えると、光により分解しやすくなり、耐候性の低下に繋がる。一方で、ｐＫａが７．０以下の光安定剤を用いた場合、光を吸収し励起状態にある紫外線吸収剤のヒドロキシル基上の水素と酸塩基反応を生じにくいため、紫外線吸収剤や光安定剤が反応式（３）、反応式（４）及び反応式（６）の反応を経やすい。そのため、光に対する耐候性を向上させることができる。
このような事に鑑み、本実施形態では、トップコート層２を構成する樹脂組成物中に、ｐＫａが４．０から７．０の光安定剤、光を照射したときのｐＫａが−４．５から−５．５の紫外線吸収剤を含有させることで、耐候性の高いトップコート層２を有する積層体を提供し、その積層体を使用した、安定した耐候性を有する化粧シート１を提供することができる。
【００５０】
また、本実施形態のように、トップコート層２の基材である透明樹脂層３を、オレフィン系樹脂製とし且つｐＫａが７．０以下の光安定剤を０．３質量部以上配合することで、積層体の耐候性の低下を防ぐことができる。これは、光安定剤のｐＫａが７．０よりも大きい場合は、トップコート層２と透明樹脂層３との界面近傍において、酸塩基反応により、副反応を生じやすくなり、透明樹脂層３近傍のトップコート層２において、光安定剤の割合が減少しやすくなるためである。そのため、オレフィン樹脂にはｐＫａが７．０以下の光安定剤を用いることが好ましい。より好ましくはｐＫａが６．０以下である。
また、透明樹脂層３に配合する化合物のｐＫａを７．０以下とすることが好ましい。
【００５１】
（光安定剤のｐＫａの測定法）
水系で既知のｐＫａ値を有する有機参照物質に、０．１Ｎ過塩素酸／ジオキサンのアセトニトリル：クロロホルム＝１：１溶液を滴下し、非水系における半中和電位（ＨＮＰ）を滴定した。その際、ｐＫａに対するＨＮＰ検量線のプロットを作成した。次いで同様にして光安定剤を滴定し、検量線プロットから相当するｐＫａを求めた。
【００５２】
（紫外線吸収剤の光吸収時のｐＫａの測定法）
ここで、紫外線吸収剤を極大吸収波長での吸光度が１となるようにアセトニトリルに溶解させ、窒素により１５分間バブリングを行った。その後、この溶液に７０％過塩素酸を滴下し、溶液のｐＨを変化させていった。その際、溶液の吸収スペクトルを測定し、λmaxにおける吸光度から各ｐＨにおける紫外線吸収剤と紫外線吸収剤のベンゾトリアゾール骨格もしくはトリアジン骨格の窒素に水素イオンが付加したものを計算した。その値が等しくなる点より、紫外線吸収剤の光吸収時のｐＫａを求めた。吸収スペクトルの測定には、日立ハイテク製Ｕ−４０００分光光度計を用いた。
【実施例】
【００５３】
以下に、本発明に基づく積層体及び化粧シートの具体例について説明する。
高結晶性ホモポリプロピレン樹脂１００質量部に対して、ヒンダードフェノール系酸化防止剤（イルガノックス１０１０；ＢＡＳＦ社製）を０．５質量部、トリアジン系紫外線吸収剤（ＣＹＡＳＯＲＢ  ＵＶ−１１６４；ＳＵＮＣＨＥＭ製）を０．５質量部、ＮＯＲ型光安定剤（Ｔｉｎｕｖｉｎ  ＸＴ８５０  ＦＦ；ＢＡＳＦ社製）を０.５質量部それぞれ配合した樹脂を、押出機を用いて溶融押出しして、厚さ１００μｍの透明な高結晶性ポリプロピレンシートとしてのシート状の透明樹脂層３を製膜した。そして、得られた透明樹脂層３の両面にコロナ処理を施し、シート表面の濡れ張力を４０ｄｙｎ／ｃｍ以上とした。
【００５４】
他方、隠蔽性のある８０μｍのポリエチレンシート（原反層６）の一方の面に、２液型ウレタンインキ（Ｖ１８０；東洋インキ（株）製）を用いてグラビア印刷方式にて絵柄印刷を施して絵柄模様層５ａを設け、また、該原反層６の他方の面にプライマーコートを施した。
しかる後、上記原反層６の絵柄模様層５ａの面上に、透明樹脂層３をドライラミネート用接着剤（タケラックＡ５４０；三井化学（株）製；塗布量２ｇ／ｍ２）を介してドライラミネート法にて貼り合わせた。この貼り合わせたシートの透明樹脂層３の表面にエンボス模様３ａを施した。
エンボス模様３ａを施した透明樹脂層３にトップコート層２を形成し、総厚１９０μｍ〜２００μｍからなる化粧シート１を得た。
下記の各実施例及び比較例では、以下のトップコート層形成用組成物から選択した組成物を使用して、それぞれのトップコート層２を形成した。
【００５５】
（トップコート層形成用組成物）
トップコート層形成用組成物は、下記の通り、熱硬化組成物、光硬化組成物、または熱硬化・光硬化ハイブリッド組成物からなる。
【００５６】
［熱硬化組成物］
熱硬化組成物は、下記のポリマー溶液Ａに、下記の硬化剤、光沢調整剤、紫外線吸収剤、光安定剤を配合して構成した。
・ポリマー溶液Ａ
撹拌機、窒素導入管および還流冷却管を備えた４つ口フラスコ内に、メチルメタクリレートを８０ｇ、２−ヒドロキシエチルメタクリレートを２０ｇ導入し、酢酸エチル１００ｇを加えて溶解し、油浴上で窒素雰囲気下撹拌した。これに０．２gのα, α’−アゾビスイソブチロニトリルを配合することで重合を開始し、６０℃の油浴上で５時間加熱撹拌を続けて、無色、粘ちょうなポリマー溶液Ａを得た。
配合：８０質量部
・硬化剤
品名：デュラネート  ２４Ａ−１００
配合：５質量部
・光沢調整剤（無機粒子）
品名：サンスフェアＨ１２２（ＡＧＣエスアイテック（株）製）
性状：球状、平均粒子径１２μｍ、細孔容積２ｍｌ／ｇ
配合：１０質量部
・紫外線吸収剤
品名：Ｔｉｎｕｖｉｎ  ４００（ＢＡＳＦ社製）
配合：５．０質量部
・光安定剤
品名：Ｔｉｎｕｖｉｎ  １２３（ＢＡＳＦ社製）
配合：２．０質量部
・希釈溶剤
品名：酢酸エチル
配合：５０質量部
【００５７】
［光硬化組成物］
光硬化組成物は、下記のモノマーに、下記の光開始剤、光沢調整剤、光安定剤を配合して構成した。
・モノマー
品名：ジペンタエリスリトールヘキサアクリレート
配合：９０質量部
・光開始剤
品名：イルガキュア１８４
配合：８質量部
・光沢調整剤（無機粒子）
品名：サイリシア４３０（富士シリシア化学（株）製）
性状：不定形、平均粒子径４μｍ、細孔容積２．３ｍｌ／ｇ
配合：１０質量部
・紫外線吸収剤
品名：Ｔｉｎｕｖｉｎ  ４００（ＢＡＳＦ社製）
配合：５．０質量部
・光安定剤
品名：Ｔｉｎｕｖｉｎ  １２３（ＢＡＳＦ社製）
配合：２．０質量部
・希釈溶剤
品名：酢酸エチル
配合：６０質量部
【００５８】
［熱硬化・光硬化ハイブリッド組成物］
熱硬化・光硬化ハイブリッド組成物は、下記のポリマー溶液Ａおよびモノマーに、下記の硬化剤、光開始剤、光沢調整剤、紫外線吸収剤、光安定剤を配合して構成した。
・ポリマー溶液Ａ
撹拌機、窒素導入管および還流冷却管を備えた４つ口フラスコ内に、メチルメタクリレートを８０ｇ、２−ヒドロキシエチルメタクリレートを２０ｇ導入し、酢酸エチル１００ｇを加えて溶解し、油浴上で窒素雰囲気下撹拌した。これに０．２gのα, α’−アゾビスイソブチロニトリルを配合することで重合を開始し、６０℃の油浴上で５時間加熱撹拌を続けて、無色、粘ちょうなポリマー溶液Ａを得た。
配合：４０質量部
・モノマー
品名：ジペンタエリスリトールヘキサアクリレート
配合：４０質量部
・硬化剤
品名：デュラネート  ２４Ａ−１００
配合：１０質量部
・光開始剤
品名：イルガキュア１８４
配合：１０質量部
・光沢調整剤（無機粒子）
品名：サンスフェアＨ１２２（ＡＧＣエスアイテック（株）製）
性状：球状、平均粒子径１２μｍ、細孔容積２ｍｌ／ｇ
配合：１０質量部
・紫外線吸収剤
品名：Ｔｉｎｕｖｉｎ  ４００（ＢＡＳＦ社製）
配合：５．０質量部
・光安定剤
品名：Ｔｉｎｕｖｉｎ  １２３（ＢＡＳＦ社製）
配合：２．０質量部
・希釈溶剤
品名：酢酸エチル
配合：５０質量部
【００５９】
＜実施例１＞
トップコート層２として、熱硬化組成物（乾燥後塗布量１０ｇ／ｍ２）を塗布し、層厚１９０μｍからなる実施例１の化粧シート１を得た。
＜実施例２＞
実施例１の熱硬化組成物中の紫外線吸収剤をＴｉｎｕｖｉｎ  ３２９（ＢＡＳＦ社製）に置き換えた以外は、全て実施例１と同様にして実施例２の化粧シート１を得た。
【００６０】
＜実施例３＞
実施例１の熱硬化組成物中の光安定剤をＴｉｎｕｖｉｎ  １５２（ＢＡＳＦ社製）に置き換えた以外は、全て実施例１と同様にして実施例３の化粧シート１を得た。
＜実施例４＞
トップコート層２として、光硬化組成物（乾燥後塗布量１０ｇ／ｍ２）を塗布し、層厚１９０μｍからなる実施例４の化粧シート１を得た。
【００６１】
＜実施例５＞
トップコート層２として、熱硬化・光硬化ハイブリッド組成物（乾燥後塗布量１０ｇ／ｍ２）を塗布し、層厚１９０μｍからなる実施例５の化粧シート１を得た。
＜実施例６＞
トップコート層２として、熱硬化組成物（乾燥後塗布量１０ｇ／ｍ２）、光硬化組成物（乾燥後塗布量５ｇ／ｍ２）を順次積層することで、熱硬化層と光硬化層の２層からなるトップコート層２を形成し、総厚１９５μｍからなる実施例６の化粧シート１を得た。
【００６２】
＜実施例７＞
トップコート層２として、熱硬化組成物（乾燥後塗布量１０ｇ／ｍ２）、熱硬化・光硬化ハイブリッド組成物（乾燥後塗布量５ｇ／ｍ２）を順次積層することで、熱硬化層と熱硬化・光硬化ハイブリッド層の２層からなるトップコート層２を形成し、総厚１９５μｍからなる実施例７の化粧シート１を得た。
＜実施例８＞
トップコート層２として、熱硬化組成物（乾燥後塗布量１０ｇ／ｍ２）、熱硬化・光硬化ハイブリッド組成物（乾燥後塗布量５ｇ／ｍ２）、光硬化組成物（乾燥後塗布量５ｇ／ｍ２）を順次積層することで、熱硬化層、熱硬化・光硬化ハイブリッド層、光硬化層の３層からなるトップコート層２を形成し、総厚２００μｍからなる実施例８の化粧シート１を得た。
【００６３】
＜比較例１＞
実施例１の熱硬化組成物中の紫外線吸収剤をＴｉｎｕｖｉｎ  ３２９に、光安定剤をＴｉｎｕｖｉｎ  ２９２（ＢＡＳＦ社製）に、置き換えた以外は、全て実施例１と同様にして比較例１の化粧シートを得た。
表１に使用した紫外線吸収剤および光安定剤について表示する。併せて、表１には評価結果についても記載する。
【００６４】
【表１】
2019030998.tif 000009
【００６５】
＜評価＞
（耐候性（外観））
実施例及び比較例で得られた化粧シートを、ダイプラ・ウィンテス株式会社製メタルウェザーにセットし、ライト条件（照度：６０ｍＷ／ｃｍ2、ブラックパネル温度６３℃、層内湿度５０％ＲＨ）で２０時間、結露条件（照度：０ｍＷ／ｃｍ2、ブラックパネル温度３０℃、層内湿度９８％ＲＨ）で４時間、水噴霧条件（結露条件の前後１０秒間）の条件で５００または１０００時間放置する耐候性試験を行った。上記試験後、２５℃５０％ＲＨの条件下で２日間保持してから、板表面のクラックや黄変などの外観を目視で下記の基準により評価した。
【００６６】
（塗膜外観）
○ ：外観変化は全くなかった。
△ ：表面に微細なクラックがあった。
× ：表面に無数のクラックがあった。
（基材黄変）
○ ：外観変化は全くなかった。
△ ：若干の黄変がみられた。
× ：著しく黄変した。
【００６７】
各実施例の化粧シートにおいては、表１に示すように、ｐＫａが４．０から７．０の光安定剤、光を照射したときのｐＫａが−４．５から−５．５の紫外線吸収剤を含有することで、ヘイズを生じることなく、耐候試験後の光沢度変化を抑制することができると共に、外観変化を生じにくくした化粧シートを作製することができた。また、上記光安定剤の分子量を６００以上、また、上記紫外線吸収剤の分子量を４００以上とすることで、より耐候性を向上させることが出来た。
以上の結果から、本発明に基づく実施例の化粧シート１は、耐候性および意匠性に優れていることが分かる。
なお、本発明の化粧シートは、上記の実施形態および実施例に限定されるものではなく、発明の特徴を損なわない範囲において種々の変更が可能である。
【符号の説明】
【００６８】
１  化粧シート
２  トップコート層
３  透明樹脂層（オレフィン樹脂層）
３ａ  エンボス模様
４  接着剤層
５  インキ層
５ａ  絵柄模様層
５ｂ  ベタインキ層
６  原反層（基材層）
７  接着性樹脂層
【図１】
2019030998.tif 000010